(57)【要約】三価の希土類イオンと、式（１）で表されるホスフィンオキシド二座配位子と、を含む希土類錯体ポリマーが開示される。１つのホスフィンオキシド二座配位子が、２つの希土類イオンに配位してそれらを橋かけしている。    【化１】2017191795.tif 000013
2017191795.tif 000002
【特許請求の範囲】
【請求項１】
三価の希土類イオンと、式（１）で表されるホスフィンオキシド二座配位子と、を含み、
１つの前記ホスフィンオキシド二座配位子が、２つの前記希土類イオンに配位して２つの前記希土類イオン同士を橋かけしている、希土類錯体ポリマー。
【化１】
2017191795.tif 000011
［式（１）中、Ｒ１及びＲ２は、それぞれ独立に、水素原子又は一価の有機基を示し、Ａｒ１、Ａｒ２、Ａｒ３及びＡｒ４は、それぞれ独立に、置換基を有していてもよい一価の芳香族基を示し、Ｒ１及びＲ２が互いに結合していてもよく、Ａｒ１、Ａｒ２、Ａｒ３及びＡｒ４から選ばれる２つの基が互いに結合していてもよい。］
【請求項２】
２種以上の前記希土類イオンを含む、請求項１に記載の希土類錯体ポリマー。
【請求項３】
前記希土類イオンが、Ｅｕ（ＩＩＩ）イオン、Ｔｂ（ＩＩＩ）イオン、Ｇｄ（ＩＩＩ）イオン、Ｓｍ（ＩＩＩ）イオン、Ｙｂ（ＩＩＩ）イオン、Ｎｄ（ＩＩＩ）イオン、Ｅｒ（ＩＩＩ）イオン、Ｙ（ＩＩＩ）イオン、Ｄｙ（ＩＩＩ）イオン、Ｃｅ（ＩＩＩ）イオン、及びＰｒ（ＩＩＩ）イオンからなる群から選択される少なくとも一種の希土類イオンである、請求項１又は２に記載の希土類錯体ポリマー。
【請求項４】
前記希土類イオンに配位している、式（２）で表されるジケトン配位子を更に含む、請求項１〜３のいずれか一項に記載の希土類錯体ポリマー。
【化２】
2017191795.tif 000012
［式（２）中、Ａは水素原子又はハロゲン原子を示し、Ｚは水素原子又は重水素原子を示し、同一分子中の複数のＡは同一であっても異なっていてもよい。］
【発明の詳細な説明】
【技術分野】
【０００１】
本発明は、希土類錯体ポリマーに関する。
【背景技術】
【０００２】
従来、発光材料として機能する希土類錯体ポリマーが提案されている（例えば、特許文献１）。
【先行技術文献】
【特許文献】
【０００３】
【特許文献１】国際公開第２０１２／１５０７１２号
【発明の概要】
【発明が解決しようとする課題】
【０００４】
本発明の一側面は、励起光による発光性及び応力刺激による発光性を併せ持ち、更に溶媒に対する溶解性に優れる希土類錯体ポリマーを提供することを目的とする。
【課題を解決するための手段】
【０００５】
本発明者らは、フラン環を有する特定のホスフィンオキシド二座配位子を用いることで、励起光及び応力刺激に対する発光性と、良好な溶解性とを有する希土類錯体ポリマーが得られることを見出した。本発明の一側面は、これらの知見に基づくものである。【０００６】
すなわち、本発明の一側面は、三価の希土類イオンと、式（１）で表されるホスフィンオキシド二座配位子と、を含み、１つのホスフィンオキシド二座配位子が、２つの希土類イオンに配位して２つの希土類イオン同士を橋かけしている、希土類錯体ポリマーに関する。【０００７】
【化１】
2017191795.tif 000003
【０００８】
式（１）中、Ｒ１及びＲ２は、それぞれ独立に、水素原子又は一価の有機基を示し、Ａｒ１、Ａｒ２、Ａｒ３及びＡｒ４は、それぞれ独立に、置換基を有していてもよい一価の芳香族基を示す。Ｒ１及びＲ２が互いに結合していてもよく、Ａｒ１、Ａｒ２、Ａｒ３及びＡｒ４から選ばれる２つの基が互いに結合していてもよい。
【発明の効果】
【０００９】
本発明によれば、励起光による発光性及び応力刺激による発光性を併せ持ち、更に溶媒に対する溶解性に優れる希土類錯体ポリマーを提供することができる。
【図面の簡単な説明】
【００１０】
【図１】希土類イオンの異なる希土類錯体ポリマーの発光スペクトルである。
【図２】希土類イオンの比率が異なる希土類錯体ポリマーの発光スペクトルである。
【図３】励起光の照射により得られた発光スペクトル（ａ）及び応力刺激により得られた発光スペクトル（ｂ）である。
【図４】各種温度条件における希土類錯体ポリマー（［Ｔｂ，Ｅｕ（ｈｆａ）３（ｄｐｆ）］ｎポリマー（Ｔｂ／Ｅｕ＝１０））の発光スペクトルである。
【図５】異なる波長の励起光を照射した際のＥｕ（ｈｆａ）３（ｄｐｂｐ）］ｎポリマー（Ｔｂ／Ｅｕ＝１５０）の発光スペクトル（ａ）及び［Ｔｂ，Ｅｕ（ｈｆａ）３（ｄｐｆ）］ｎポリマー（Ｔｂ／Ｅｕ＝１０）の発光スペクトル（ｂ）である。
【発明を実施するための形態】
【００１１】
以下、本発明のいくつかの実施形態について詳細に説明する。ただし、本発明は、以下の実施形態に限定されるものではない。
【００１２】
＜希土類錯体ポリマー＞
本実施形態の希土類錯体ポリマーは、三価の希土類イオンと、式（１）で表されるホスフィンオキシド二座配位子と、を含む。
【００１３】
【化２】
2017191795.tif 000004
【００１４】
式（１）中、Ｒ１及びＲ２は、それぞれ独立に、水素原子又は一価の有機基を示し、Ａｒ１、Ａｒ２、Ａｒ３及びＡｒ４は、それぞれ独立に、置換基を有していてもよい一価の芳香族基を示す。Ｒ１及びＲ２が互いに結合していてもよく、Ａｒ１、Ａｒ２、Ａｒ３及びＡｒ４が互いに結合していてもよい。
【００１５】
【化３】
2017191795.tif 000005
【００１６】
式（Ｉ）は、三価の希土類イオンＭ（ＩＩＩ）及び式（１）で表されるホスフィンオキシド配位子を含む、希土類錯体ポリマーの繰り返し単位の例を示す。式中のｎは繰り返し単位の繰返し数を表す整数である。式（１）の１つのホスフィンオキシド二座配位子が有する２つの配位可能な部位が、それぞれ異なる２つの三価の希土類イオン（式（Ｉ）ではＭ（ＩＩＩ））に配位することにより、それらの２つの希土類イオン同士を橋かけしている。ホスフィンオキシド二座配位子が配位した希土類イオンに、更に別のホスフィンオキシド二座配位子が配位することによって、次々と希土類イオン同士が橋かけされ、それにより希土類錯体ポリマーが形成されている。式（Ｉ）中の希土類イオンには、後述のジケトン配位子が更に配位している。このように、本明細書における希土類錯体ポリマーとは、複数の金属イオンが配位子による配位結合を介して連結された構造を有する配位高分子をいう。
【００１７】
三価の希土類イオンは特に限定されず、所望する希土類錯体ポリマーの発光色に応じて、適宜選択することができる。希土類イオンは、例えば、Ｅｕ（ＩＩＩ）イオン、Ｔｂ（ＩＩＩ）イオン、Ｇｄ（ＩＩＩ）イオン、Ｓｍ（ＩＩＩ）イオン、Ｙｂ（ＩＩＩ）イオン、Ｎｄ（ＩＩＩ）イオン、Ｅｒ（ＩＩＩ）イオン、Ｙ（ＩＩＩ）イオン、Ｄｙ（ＩＩＩ）イオン、Ｃｅ（ＩＩＩ）イオン、及びＰｒ（ＩＩＩ）イオンからなる群より選ばれる少なくとも一種であることができる。なかでも、高い発光強度を得る観点から、希土類イオンは、Ｅｕ（ＩＩＩ）イオン、Ｔｂ（ＩＩＩ）イオン及びＧｄ（ＩＩＩ）イオンからなる群より選ばれる少なくとも一種であってもよい。希土類錯体ポリマーに含まれる三価の希土類イオンの量は、希土類錯体ポリマーの質量を基準として、０．１〜２０質量％であってもよい。
【００１８】
希土類錯体ポリマーに含まれる三価の希土類イオンは、１種であってもよいし、任意の２種以上の組み合わせであってもよい。本実施形態の希土類錯体ポリマーが２種以上の希土類イオンを含む場合、希土類錯体ポリマーに含まれる希土類イオンの割合（モル比）を調整することで、単一の希土類イオンを含むポリマーでは得られ難い中間色の発光を得ることができる。これにより、発光色をより細かく調整することができる。２種以上の希土類イオンを含む希土類錯体ポリマーは、励起光の照射又は応力刺激の違い、励起波長の違い、温度の違い等によって、異なる色の発光を示す。そのため、２種以上の希土類イオンを用いることで、希土類錯体ポリマーに更に様々な性質を付与することができる。その結果、例えばセキュリティ材料としての特性を一層向上させることができる。
【００１９】
２種以上の希土類イオンの組み合わせとしては、例えば、Ｅｕ（ＩＩＩ）とＴｂ（ＩＩＩ）、Ｅｕ（ＩＩＩ）とＧｄ（ＩＩＩ）、Ｔｂ（ＩＩＩ）とＧｄ（ＩＩＩ）が挙げられる。２種類の希土類イオン（第一の希土類イオン及び第二の希土類イオン）を組み合わせる場合、第一の希土類イオンに対する第二の希土類イオンの割合（［第二の希土類イオンのモル数］／［第一の希土類イオンのモル数］）は、例えば０〜１０００であってもよい。
【００２０】
式（１）中のＲ１又はＲ２としての一価の有機基は、特に限定されず、例えば、炭素数１〜２０の炭化水素基、水酸基、ニトロ基、アミノ基、スルホニル基、シアノ基、シリル基、ホスホン酸基、ジアゾ基、メルカプト基、アルコキシ基、又はビニル基であってもよい。Ｒ１とＲ２は互いに結合して二価の有機基を形成していてもよい。Ｒ１及びＲ２が結合して形成される二価の有機基は、例えば、アルキレン基、又はアリーレン基等の炭化水素基であってもよい。炭化水素基中の炭素原子がカルボニル基、オキシ基等の二価の官能基に置換されていてもよい。
【００２１】
式（１）中のＡｒ１、Ａｒ２、Ａｒ３又はＡｒ４としての一価の芳香族基は、リン原子と結合する結合手を１つ有する芳香環からなる基であり、この芳香環は、リン原子との結合部位以外において更に置換基を有していてもよい。芳香環としては、ベンゼン環、チオフェン環、ピリジン環等が挙げられる。芳香環が有する置換基としては、Ｒ１又はＲ２としての一価の有機基と同様の基、及び、ホスフィンオキシド基等が例示される。Ａｒ１、Ａｒ２、Ａｒ３及びＡｒ４を構成する芳香環が、置換基としてホスフィンオキシド基を有する場合は、それが希土類イオンに配位してもよい。更に、Ａｒ１、Ａｒ２、Ａｒ３及びＡｒ４から選ばれる２つの基（例えばＡｒ１とＡｒ３、Ａｒ２とＡｒ４）は、互いに直接、又は二価の連結基を介して結合して二価の基を形成していてもよい。連結基としては、例えばアルキレン基、アリーレン基、及びカルボニル基が挙げられる。
【００２２】
Ａｒ１、Ａｒ２、Ａｒ３及びＡｒ４は、下記式（３）で表される基であってもよい。
【００２３】
【化４】
2017191795.tif 000006
【００２４】
式（３）中、Ｒ５、Ｒ６、Ｒ７、Ｒ８及びＲ９は、それぞれ独立に、水素原子、炭素数１〜２０の炭化水素基、水酸基、ニトロ基、アミノ基、スルホニル基、シアノ基、シリル基、ホスホン酸基、ジアゾ基、メルカプト基、アルコキシ基、又はビニル基を示す。
【００２５】
希土類錯体ポリマーの安定性の観点から、希土類錯体ポリマーを構成している希土類イオンに、上記ホスフィンオキシド二座配位子に加えて、その他の配位子が複数配位していてもよい。その他の配位子は、希土類錯体ポリマーの発光強度を高めるために、多座配位子であってもよい。多座配位子は、例えば、下記式（２）で表されるジケトン配位子であってもよい。ジケトン配位子は、光増感作用を有することができる。
【００２６】
【化５】
2017191795.tif 000007
【００２７】
式（２）中、Ａは水素原子又はハロゲン原子を示し、Ｚは水素原子又は重水素原子を示す。同一分子中の複数のＡは同一であっても異なっていてもよい。
【００２８】
式（１）で表されるホスフィンオキシド二座配位子及び多座配位子を含む希土類錯体ポリマーの結晶中では、複数のポリマー鎖が、多座配位子同士が近接して向かい合うように配列し易い。光増感作用を有する多座配位子同士が向かい合っている部位が多数存在することで、応力刺激による発光（トリボルミネッセンス）の発光強度が更に大きくなる傾向がある。
【００２９】
発光強度及び光耐久性をより一層高めるために、希土類錯体ポリマーは、２つ以上のホスフィンオキシド二座配位子と２つ以上のジケトン配位子とを含む８配位以上の配位構造を形成している希土類イオンを含んでいてもよい。
【００３０】
本実施形態の希土類錯体ポリマーは、例えば、希土類イオンの原料である希土類金属化合物と、式（１）で表される構造を有するホスフィンオキシド二座配位子とを、必要に応じて触媒の存在下で、これらを溶解又は分散できる溶媒中にて攪拌する方法によって合成することができる。溶媒としては、希土類金属化合物及び配位子となるべき化合物に対してそれぞれ好適なものを混合して用いてもよい。例えば、メタノール、ジクロロメタン／メタノールの混合溶媒等を適用することができる。触媒としては、例えば、必要に応じてトリメチルアミン、水酸化リチウム等を添加することができる。合成時の温度は、−８０〜７０℃とすることができる。
【００３１】
希土類錯体ポリマーの合成において、希土類イオンの原料である希土類金属化合物とホスフィンオキシド二座配位子との配合比（［希土類金属化合物のモル数］：［ホスフィンオキシド二座配位子のモル数］）は、１：０．５〜１：５、又は１：０．７７〜１：１であってもよい。２種以上の希土類イオンを含む希土類錯体ポリマーを合成する場合、それらを含む２種以上の希土類金属化合物を任意の比率で組み合わせることができる。
【００３２】
本実施形態の希土類錯体ポリマーは、励起光に対する発光性に加え、応力刺激に対する発光性を有しており、更に溶媒に対する溶解性にも優れている。本実施形態の希土類錯体ポリマーの分光スペクトルにおいて観測されるピークの半値幅が狭く、希土類錯体ポリマーが希土類イオンに応じた美しい発光色を呈することができる。そして、希土類イオンを２種以上組み合わせることで、発光色の調整が容易であり、また、励起方法に依存した発光色を得ることができる。このような特性を有する希土類錯体ポリマーは、例えば、プラスチック材料等の各種の材料に暗号情報を付与するセキュリティ材料として有用である。
【００３３】
本実施形態の希土類錯体ポリマーは優れた溶解性と、蛍光体としての特性を有している。そのため、この希土類錯体ポリマーは、各種のプラスチック材料に配合される蛍光体としても容易に用いることができる。
【００３４】
プラスチック材料に希土類錯体ポリマーを含有させる際には、例えば、希土類錯体ポリマーを予め溶媒に溶解させてポリマー溶液を調製し、この溶液をプラスチック材料等と混合する。本実施形態に係る希土類錯体ポリマーを含有する溶液をプラスチック材料等に適用することによって、希土類錯体ポリマーが均一に分布するプラスチック材料及びプラスチック成形体を容易に得ることができる。得られるプラスチック成形体は、高い透明性を有することができる。
【００３５】
希土類錯体ポリマーが良好に溶解し得る溶媒としては、例えば、メタノール、及びアセトンが挙げられる。
【００３６】
希土類錯体ポリマーが配合されるプラスチック材料は、特に制限されない。プラスチック材料としては、例えば、ポリエチレン樹脂、ポリプロピレン樹脂、ポリ塩化ビニル樹脂、尿素樹脂、フッ素樹脂、ポリエステル樹脂、ポリアミド樹脂、ポリアセタール樹脂、ポリカーボネート樹脂、ポリアリレート樹脂、ポリスルフォン樹脂、ポリフェニレンスルフィド樹脂、ポリエーテルスルホン樹脂、ポリアリルスルホン樹脂、ポリテトラフルオロエチレン樹脂、フェノール樹脂、不飽和ポリエステル樹脂、エポキシ樹脂、ポリイミド樹脂及びポリアミドイミド樹脂が挙げられる。
【００３７】
希土類錯体ポリマーを配合して成形加工する方法としては、特に限定されず、射出成形、ブロー成形、圧縮成形、押出成形、反応成形、中空成形、熱成形、及びＦＲＰ成形等が挙げられる。
【実施例】
【００３８】
以下、実施例に基づき本発明を具体的に説明する。ただし、本発明は以下の実施例に限定されるものではない。【００３９】
１．２，５−ビス（ジフェニルホスホリル）フラン（ｄｐｆ）の合成
【化６】
2017191795.tif 000008
【００４０】
フラスコに２ｍＬ（１８．７ｍｏｌ）の２，５−ジブロモフラン及び６０ｍＬのジエチルエーテルを加え、攪拌した。この反応液に、２９ｍＬ（４６ｍｏｌ）のｎ−ブチルリチウムを−７８℃で加え、３時間攪拌しながら−２０℃まで昇温した。その後、反応液を再度−７８℃に冷却し、８．５ｍＬ（４６ｍｏｌ）のクロロジフェニルホスフィンを加え、８時間攪拌した。この反応液から、ジクロロメタンを用いて生成物を抽出し、その後脱水した。脱水した溶液から溶媒を除去した。溶媒を除去して得られた生成物を３０ｍＬのジクロロメタンで溶解し、０℃に冷却した。冷却した反応液に２５ｍＬの過酸化水素を加え、２時間攪拌した。この反応液から、ジクロロメタンを用いて生成物を抽出し、その後脱水した。脱水した溶液から溶媒を除去し、再結晶化を行うことで、２，５−ビス（ジフェニルホスホリル）フラン（ｄｐｆ）の結晶を３．８ｇ得た。【００４１】
２．希土類錯体ポリマーの作製＜作製例１：［Ｅｕ（ｈｆａ）３（ｄｐｆ）］ｎポリマー（Ｅｕ１００％）＞
フラスコに０．６５ｇのＥｕ（ｈｆａ）３（Ｈ２Ｏ）２、０．３７ｇのｄｐｆ及び８０ｍＬのメタノールを加えた。この溶液を６０℃で攪拌しながら、３時間加熱還流した。その後、反応液中の沈殿物を分離し、これを洗浄することで目的とする希土類錯体ポリマーの粉末を得た。【００４２】
＜作製例２：［Ｇｄ（ｈｆａ）３（ｄｐｆ）］ｎポリマー（Ｇｄ１００％）＞
Ｅｕ（ｈｆａ）３（Ｈ２Ｏ）２の代わりにＧｄ（ｈｆａ）３（Ｈ２Ｏ）２を用いたこと以外は、作製例１と同様の方法により希土類錯体ポリマーの粉末を得た。【００４３】
＜作製例３：［Ｔｂ（ｈｆａ）３（ｄｐｆ）］ｎポリマー（Ｔｂ１００％）＞
Ｅｕ（ｈｆａ）３（Ｈ２Ｏ）２の代わりにＴｂ（ｈｆａ）３（Ｈ２Ｏ）２を用いたこと以外は、作製例１と同様の方法により希土類錯体ポリマーの粉末を得た。【００４４】
＜作製例４〜６：［Ｔｂ，Ｅｕ（ｈｆａ）３（ｄｐｆ）］ｎポリマー（Ｔｂ／Ｅｕ＝１、１０、９９）＞
Ｅｕ（ｈｆａ）３（Ｈ２Ｏ）２の代わりにＴｂ（ｈｆａ）３（Ｈ２Ｏ）２及びＥｕ（ｈｆａ）３（Ｈ２Ｏ）２を１：１、１０：１又は９９：１のモル比で用いたこと以外は、作製例１と同様の方法により希土類錯体ポリマーの粉末を得た。【００４５】
３．応力発光強度、熱耐久性及び発光効率の測定
［Ｅｕ（ｈｆａ）３（ｄｐｆ）］ｎポリマー、下記式で表されるチオフェン配位子（ｄｐｔ）を有する［Ｅｕ（ｈｆａ）３（ｄｐｔ）］ｎポリマー、下記式で表されるＥＤＯＴ配位子（ｄｐｅｄｏｔ）を有する［Ｅｕ（ｈｆａ）３（ｄｐｅｄｏｔ）］ｎポリマーについて、応力刺激による発光（応力発光）の強度を測定した。【００４６】
【化７】
2017191795.tif 000009
【００４７】
フラスコに希土類錯体ポリマーと攪拌子を入れ、攪拌子を一定の回転数で回転した際の希土類錯体ポリマーの発光をＣＣＤカメラで取り込み、発光を積算することで粉砕による応力発光スペクトルを得た。これは他の応力発光の評価例でも同様である。【００４８】
フラン基を含む配位子を含む［Ｅｕ（ｈｆａ）３（ｄｐｆ）］ｎポリマーは、その他の骨格を持つ配位子を含む［Ｅｕ（ｈｆａ）３（ｄｐｔ）］ｎポリマー及び［Ｅｕ（ｈｆａ）３（ｄｐｅｄｏｔ）］ｎポリマーと比較して、大きな応力発光強度を示した。【００４９】
各ポリマーの熱耐久性及び３８０ｎｍの波長の励起光を照射した際の発光の発光効率を測定した。熱耐久性を、熱重量測定装置（ＴＧＡ）を用いた熱重量測定により測定した熱分解温度（℃）によって評価した。評価結果を表１に示す。【００５０】
【表１】
2017191795.tif 000010
【００５１】
発光効率ΦＬｎは、ポリマーの希土類イオン自体を直接励起した際の発光効率を示す。発光効率Φｔｏｔは、ポリマーの有機配位子を励起した際の発光効率を示す。［Ｅｕ（ｈｆａ）３（ｄｐｆ）］ｎは、熱分解温度、発光効率ΦＬｎ、及び発光効率Φｔｏｔのいずれについても、他のポリマーと同等の特性を示した。【００５２】
４．溶解性
［Ｅｕ（ｈｆａ）３（ｄｐｆ）］ｎポリマー、及び［Ｅｕ（ｈｆａ）３（ｄｐｅｄｏｔ）］ｎポリマーについて有機溶媒に対する溶解性を評価した。溶解性は、希土類錯体ポリマー３０ｍｇ及びメタノール２ｍＬをガラス容器中で攪拌し、混合液の状態を観察する試験によって評価した。【００５３】
その結果、［Ｅｕ（ｈｆａ）３（ｄｐｆ）］ｎポリマーはメタノールに対し完全に溶解し、透明な液体になった。一方、［Ｅｕ（ｈｆａ）３（ｄｐｅｄｏｔ）］ｎポリマーはメタノールに分散するのみであり、白色の沈殿が見られた。［Ｅｕ（ｈｆａ）３（ｄｐｆ）］ｎポリマーはメタノールに溶解した状態でも、紫外線照射により発光した。【００５４】
５．金属元素の種類が異なるポリマーの発光色の測定
［Ｅｕ（ｈｆａ）３（ｄｐｆ）］ｎポリマー、［Ｇｄ（ｈｆａ）３（ｄｐｆ）］ｎポリマー及び［Ｔｂ（ｈｆａ）３（ｄｐｆ）］ｎポリマーの粉末に対し、３８０ｎｍの波長の励起光を照射し、希土類錯体ポリマーからの発光を測定した。ＵＶ励起による発光特性の測定装置として、ＨＯＲＩＢＡ  Ｆｌｕｏｒｏｌｏｇ−３  ｓｐｅｃｔｒｏｆｌｕｏｒｏｍｅｔｅｒを用いた。図１は、各希土類錯体ポリマーの発光スペクトルである。【００５５】
図１に示すとおり、ポリマーに含まれる希土類元素の種類によって、蛍光スペクトルのパターンが異なった。発光色はそれぞれ、［Ｅｕ（ｈｆａ）３（ｄｐｆ）］ｎポリマーでは赤色であり、［Ｇｄ（ｈｆａ）３（ｄｐｆ）］ｎポリマーでは青色であり、［Ｔｂ（ｈｆａ）３（ｄｐｆ）］ｎポリマーでは緑色であった。この結果から、希土類元素の種類を変えることで、ポリマーの発光色を調整できることが示された。【００５６】
６．希土類元素の比率が異なるポリマーの発光色の測定
ＥｕとＴｂの比率（モル比、Ｅｕ：Ｔｂ）が１００：０、１：１、１：９９、又は０：１００の希土類錯体ポリマーの粉末を用いて応力発光を測定した。図２は、各希土類錯体ポリマーの発光スペクトルを示す。【００５７】
［Ｅｕ（ｈｆａ）３（ｄｐｆ）］ｎポリマーでは赤色（６１２ｎｍ）の蛍光が得られ、［Ｔｂ（ｈｆａ）３（ｄｐｆ）］ｎポリマーでは緑色（５４５ｎｍ）の蛍光が得られた。また、ポリマー中の希土類元素の割合を変えることで、ポリマーが発する６１２ｎｍ及び５４５ｎｍの蛍光の強度の比率が変化し、赤色と緑色の中間色を示した。この結果から、ポリマー中の希土類元素の割合を変えることで、発光色を調整できることが示された。【００５８】
７．励起方法の発光色への影響
［Ｅｕ（ｈｆａ）３（ｄｐｆ）］ｎポリマー、及び［Ｔｂ，Ｅｕ（ｈｆａ）３（ｄｐｆ）］ｎポリマー（Ｔｂ／Ｅｕ＝１又は１０）の粉末に対し、３８０ｎｍの波長の励起光の照射又は応力刺激を与え、ポリマーからの発光を測定した。図３の（ａ）は励起光の照射により得られた発光スペクトルを示し、図３の（ｂ）は応力刺激により得られた発光スペクトルを示す。【００５９】
測定に用いた全てのポリマーが、励起光及び応力刺激の励起方法によって発光した。特に２種類の希土類元素を含むポリマーの発光スペクトルは、励起方法によって異なった。Ｅｕのみを含むポリマーは、励起光及び応力刺激の励起方法により赤色の光を発した。Ｔｂ／Ｅｕ＝１０のポリマーは、励起光では黄色の光を発し、応力刺激では黄緑色の光を発した。Ｔｂ／Ｅｕ＝１のポリマーは応力刺激により橙色の光を発した。この結果から、希土類元素の割合を変えることで、ポリマーは励起方法に依存した発光を得られることが示された。【００６０】
８．温度条件の発光色への影響
［Ｔｂ，Ｅｕ（ｈｆａ）３（ｄｐｆ）］ｎポリマー（Ｔｂ／Ｅｕ＝１０）の粉末に対し、３８０ｎｍの波長の励起光を照射して、温度条件の違いによる発光色を測定した。温度条件は、１００Ｋ、２００Ｋ、３００Ｋ、又は４００Ｋとした。図４は、各温度条件におけるポリマーの発光スペクトルを示す。【００６１】
［Ｔｂ，Ｅｕ（ｈｆａ）３（ｄｐｆ）］ｎポリマー（Ｔｂ／Ｅｕ＝１０）は、低温であるほど５４５ｎｍの波長で強い発光強度を示し、高温になるほど６１３ｎｍの波長で強い発光強度を示した。この結果から、［Ｔｂ，Ｅｕ（ｈｆａ）３（ｄｐｆ）］ｎポリマーは、温度に応じて発光波長が変化することが示された。【００６２】
９．励起波長の発光色への影響
１，４−ビス（ジフェニルホスホリル）ビフェニル（ｄｐｂｐ）により架橋された［Ｔｂ，Ｅｕ（ｈｆａ）３（ｄｐｂｐ）］ｎポリマー（Ｔｂ／Ｅｕ＝１５０）、及び［Ｔｂ，Ｅｕ（ｈｆａ）３（ｄｐｆ）］ｎポリマー（Ｔｂ／Ｅｕ＝１０）の粉末に対し、３５０ｎｍ、３７５ｎｍ、４００ｎｍ、又は４２５ｎｍの波長の励起光を照射し、ポリマーからの発光を測定した。図５の（ａ）はＥｕ（ｈｆａ）３（ｄｐｂｐ）］ｎポリマー（Ｔｂ／Ｅｕ＝１５０）の発光スペクトルを示し、図５の（ｂ）は［Ｔｂ，Ｅｕ（ｈｆａ）３（ｄｐｆ）］ｎポリマー（Ｔｂ／Ｅｕ＝１０）の発光スペクトルを示す。【００６３】
［Ｔｂ，Ｅｕ（ｈｆａ）３（ｄｐｂｐ）］ｎポリマーは、いずれの波長の励起光によっても同じ発光スペクトルを示した。一方、［Ｔｂ，Ｅｕ（ｈｆａ）３（ｄｐｆ）］ｎポリマーは、励起光の波長によって異なる発光スペクトルを示し、特に６１０ｎｍ〜６３０ｎｍ付近の発光スペクトルに変化が見られた。この結果から、［Ｔｂ，Ｅｕ（ｈｆａ）３（ｄｐｆ）］ｎポリマーは、励起光の波長に応じて発光波長が変化することが示された。
【図１】
2017191795.tif 000014
【図２】
2017191795.tif 000015
【図３】
2017191795.tif 000016
【図４】
2017191795.tif 000017
【図５】
2017191795.tif 000018
【国際調査報告】
2017191795.tif 000019
2017191795.tif 000020
2017191795.tif 000021
2017191795.tif 000022